【事件の表示】
　特願２００２−１１０１４４「反応射出成形組成物，同組成物の製造方法，及び結果物であるゴルフ用具」拒絶査定不服審判事件〔平成１５年　１月２９日出願公開，特開２００３−　２５３６６〕について，次のとおり審決する。
【結　論】
　本件審判の請求は，成り立たない。
【理　由】
第１　手続の経緯
特許出願　　平成１４年４月１２日（特許法第３６条の２第１項の規定による特許出願。パリ条約に基づく優先権主張　２００１年４月１３日　アメリカ合衆国）
手続補正書　平成１４年７月１５日
拒絶理由通知　　平成１７年６月１０日付け
意見書及び手続補正書　　平成１７年１２月１６日
拒絶査定　　平成１８年６月３０日付け
審判請求　　平成１８年１０月４日（同年１０月２３日に方式補正）
手続補正書　　平成１８年１０月４日
前置報告書　　平成１９年５月１６日付け
当審による審尋　　平成２０年６月３０日付け（請求人からは指定した期間内に応答がなかった。）
　
第２　平成１８年１０月４日提出の手続補正書による明細書の補正についての補正の却下の決定
［結論］
　平成１８年１０月４日提出の手続補正書による明細書の補正を却下する。
　
［理由］
１．補正の内容
　平成１８年１０月４日提出の手続補正書による明細書の補正（以下，「審判時補正」という。）は，明細書の特許請求の範囲の請求項１についての以下の補正事項ａを含むものである。
補正事項ａ：
補正前の「ゴルフボールの少なくとも１つの層の形成方法であって，
イソシアネート含有成分と，ポリオール，ポリアミン又はエポキシ含有化合物の反応生成物を含むプレポリマーを含んだ第１反応成分及びポリオール，ポリアミン，またはエポキシ含有化合物の少なくとも一つを含んだ第２反応成分を提供することと，
第１及び第２反応成分を配合して反応性混合物を形成することと，
前記反応性混合物を，実質的なゲル化または固化しないように，前記配合後６０秒以内に所望の形状の型穴または型に射出してゴルフボールの少なくとも１つの層を提供することとを備え，
前記イソシアネート含有成分が，エチレンジイソシアネート，プロピレン−１，２−ジイソシアネート，テトラメチレン−１，４−ジイソシアネート，１，６−ヘキサメチレンジイソシアネート，２，２，４−トリメチルヘキサメチレンジイソシアネート，ドデカン−１，１２−ジイソシアネート，２，２，４−トリメチルヘキサメチレンジイソシアネート，４，４‘−ジシクロヘキシルメタンジイソシアネート，２，４，４−トリメチレンジイソシアネート，シクロブタン−１，３−ジイソシアネート，シクロヘキサン−１，３−ジイソシアネート，シクロヘキサン−１，４−ジイソシアネート，メチルシクロヘキシレンジイソシアネート，１−イソシアナート−３，３，５−トリメチル−５−イソシアナートメチルシクロヘキサン，イソホロンジイソシアネート，４，４’−ジフェニルメタンジイソシアネート，高分子４，４’−ジフェニルメタンジイソシアネート，カルボジイミド−改質液体４，４’−ジフェニルメタンジイソシアネート，ｐ−フェニレンジイソシアネート，ｍ−フェニレンジイソシアネート，トルエンジイソシアネート，３，３’−ジメチル−４，４’−ビフェニレンジイソシアネート，ナフタレンジイソシアネート，キシリレンジイソシアネート，テトラセンジイソシアネート，アントラセンジイソシアネート，トルエンジイソシアネートのイソシアヌレート，ヘキサメチレンジイソシアネートのイソシアヌレート，トルエンジイソシアネートのウレトジオーネ，１，６−ヘキサメチレンジイソシアネートのウレトジオーネ，またはそれらの混合物を備えることを特徴とするゴルフボールの少なくとも１つの層の形成方法。」（以下，「意見補正方法」という。）を，
「ゴルフボールの少なくとも１つの層の形成方法であって，
　イソシアネート含有成分と，ポリオール，ポリアミン又はエポキシ含有化合物の反応生成物を含むプレポリマーであって，該プレポリマーの総重量と比較して未反応イソシアネート基を重量で１４％以上含む第１反応成分及びポリオール，ポリアミン，またはエポキシ含有化合物の少なくとも一つを含んだ第２反応成分を提供することと，
　第１及び第２反応成分を配合して反応性混合物を形成することと，
　前記反応性混合物を，実質的なゲル化または固化しないように，前記配合後６０秒以内に所望の形状の型穴または型に射出してゴルフボールの少なくとも１つの層を提供することとを備え，
　前記イソシアネート含有成分が，エチレンジイソシアネート，プロピレン−１，２−ジイソシアネート，テトラメチレン−１，４−ジイソシアネート，１，６−ヘキサメチレンジイソシアネート，２，２，４−トリメチルヘキサメチレンジイソシアネート，ドデカン−１，１２−ジイソシアネート，２，２，４−トリメチルヘキサメチレンジイソシアネート，４，４‘−ジシクロヘキシルメタンジイソシアネート，２，４，４−トリメチレンジイソシアネート，シクロブタン−１，３−ジイソシアネート，シクロヘキサン−１，３−ジイソシアネート，シクロヘキサン−１，４−ジイソシアネート，メチルシクロヘキシレンジイソシアネート，１−イソシアナート−３，３，５−トリメチル−５−イソシアナートメチルシクロヘキサン，イソホロンジイソシアネート，４，４’−ジフェニルメタンジイソシアネート，高分子４，４’−ジフェニルメタンジイソシアネート，カルボジイミド−改質液体４，４’−ジフェニルメタンジイソシアネート，ｐ−フェニレンジイソシアネート，ｍ−フェニレンジイソシアネート，トルエンジイソシアネート，３，３’−ジメチル−４，４’−ビフェニレンジイソシアネート，ナフタレンジイソシアネート，キシリレンジイソシアネート，テトラセンジイソシアネート，アントラセンジイソシアネート，トルエンジイソシアネートのイソシアヌレート，ヘキサメチレンジイソシアネートのイソシアヌレート，トルエンジイソシアネートのウレトジオーネ，１，６−ヘキサメチレンジイソシアネートのウレトジオーネ，またはそれらの混合物を備えることを特徴とするゴルフボールの少なくとも１つの層の形成方法。」（以下，「審判時補正方法」という。）と補正する。
　
２．補正の目的の検討
　補正事項ａは，補正前の請求項１に記載された「イソシアネート含有成分と，ポリオール，ポリアミン又はエポキシ含有化合物の反応生成物を含むプレポリマーを含んだ第１反応成分」を「イソシアネート含有成分と，ポリオール，ポリアミン又はエポキシ含有化合物の反応生成物を含むプレポリマーであって，該プレポリマーの総重量と比較して未反応イソシアネート基を重量で１４％以上含む第１反応成分」と補正するものであるから，第１反応成分のプレポリマーの成分を限定するものであり，特許法（平成１８年法律第５５号改正附則第３条第１項によりなお従前の例によるとされる同法による改正前のものをいう。以下，同じ。）第１７条の２第４項第２号に掲げる特許請求の範囲の減縮（いわゆる請求項の限定的減縮）を目的とするものと認められる。
　
３．独立特許要件の有無についての検討
　３−１．特許法第１７条の２第５号の規定により準用する第１２６条第５項の規定により，補正後の請求項１に記載されている事項により特定される発明（以下，「補正後１発明」という。）が特許出願の際独立して特許を受けることができるものであるかどうか，いわゆる独立特許要件の有無を検討する。
　
　３−２．補正後１発明
　補正後１発明は，１．で述べた補正事項ａにより補正された後の請求項１に記載されるとおりの「ゴルフボールの少なくとも１つの層の形成方法」を，すなわち，審判時補正方法を，発明を特定するために必要な事項（以下，「発明特定事項」という。）に備えるものと認められる。
　
　３−３．引用文献に記載された発明
　　３−３−１．引用文献の表示
引用文献：　国際公開第００／５７９６２号パンフレット（特表平２００２−５３９９０５号公報を参照）
　なお，この引用文献は，原査定において引用された文献と同じである。
　
　　３−３−２．引用文献の記載
　引用文献には，以下の記載がある。なお，摘示箇所及び内容は，特表平２００２−５３９９０５号公報の記載によって表示する。
ア：　「【請求項１】　約５分以下の反応時間で５〜３１０ｋｐｓｉの曲げ弾性率をもつ反応生成物を生成するべく２つ以上の反応物を混合することにより，ゴルフボールのカバー及びコア成分のうちの少なくとも１つを形成する段階を含み，前記成分が，少なくとも０．０１インチという厚さ及び１０分以下の成形品取出し時間を有する，マルチピースゴルフボールを製造する方法。
【請求項２】　前記反応生成物が，ポリウレタン，ポリ尿素，エポキシ及び不飽和ポリエステルから成る群から選択される少なくとも１つの成員を含む，請求項１記載の方法。
【請求項３】　前記反応プロセスが反応射出成形を含む，請求項１記載の方法。
【請求項４】　前記反応生成物が，ポリウレタン及びポリ尿素から成る群から選択された少なくとも１つの成員を含む，請求項１記載の方法。
【請求項５】　前記反応生成物が約３分以下の反応時間で，５〜３００ｋｐｓｉの曲げ弾性率が形成される，請求項４記載の方法。
【請求項６】　前記成分が少なくとも０．０２インチの厚さをもつ，請求項４記載の方法。
【請求項７】　前記成分が，カバー成分を含む，請求項４記載の方法
【請求項８】　前記カバー成分が，ディンプル付きカバー層であり，前記カバー成分の厚さが少なくとも０．０２インチである，請求項７記載の方法。
【請求項９】　前記カバー成分が２０〜９５ショアＤ硬度を有する，請求項７記載の方法。
【請求項１０】　前記カバー成分が３０〜７５ショアＤ硬度を有する，請求項７記載の方法。
【請求項１１】　前記成分がコア成分を含む，請求項１記載の方法。
【請求項１２】　前記反応生成物の少なくとも一部分を再利用する段階をさらに含む，請求項２記載の方法。
【請求項１３】　前記反応生成物が糖分解によって再利用される請求項１２記載の方法。」（特許請求の範囲の請求項１ないし１３）
イ：　「本発明に従ったゴルフボールのための高速化学反応により生成された成分を形成する好ましい方法は，反応射出成形（ＲＩＭ）によるものである。ＲＩＭは，反応性の高い液体が閉鎖金型内に射出され，衝突及び／又は『ピーナツミキサー』のようなインライン装置内での機械的混合によって通常混合され，そこでまず最初に金型内で重合して凝集性のワンピース成形品を形成することになるプロセスである。ＲＩＭプロセスには通常，往々にして１つの触媒の存在下で，ポリエーテル−又はポリエステル−ポリオール，ポリアミン又は活性水素をもつその他の材料のような１以上の反応性成分と１以上のイソシアネート含有成分を急速に反応させることが関与している。構成要素は，成形に先立ち別々のタンク内に保管され，まず最初に，金型の上流側のミキシングヘッド内で混合され，次に金型内に射出され得る。液体流は，望ましい重量対重量比で計量され，例えば１５００〜３０００ｐｓｉといった高い圧力下で混合が行なわれている状態で衝突ミキシングヘッド内に補給される。液体流は，ミキシングヘッドの混合チャンバ内で互いに衝突し合い，混合物は金型内に射出される。液体流の１つは，標準的に，反応のための触媒を含有する。ゲルへの混合の後，構成要素は急速に反応し，ポリウレタン重合体を形成する。ポリ尿素，エポキシ，及びさまざまな不飽和ポリエステルもＲＩＭにより成形され得る。」（段落【００２８】）
ウ：　「ＲＩＭは，数多くの点で非反応射出成形と異なっている。主要な違いは，ＲＩＭにおいては，単量体又は付加物を重合体に変換するために，化学反応が金型内で起こり，成分は液体形状にあるという点にある。このようにして，ＲＩＭ金型は，従来の射出成形において発生する圧力に耐えるように作られる必要がない。これとは対照的に，射出成形は，固体樹脂を溶解させそれを金型内に運ぶことによって金型キャビティ内で高い成形圧力で行なわれ，溶融した樹脂は，往々にして約１５０〜約３５０℃にある。この高温度で，溶融した樹脂の粘度は通常，５０，０００〜約１，０００，０００センチポイズの範囲内にあり，標準的には２００，０００センチポイズ前後にある。射出成形プロセスにおいては，樹脂の凝固は，成形製品のサイズ，温度及び熱伝達条件及び射出成形された材料の硬度に応じて，約１０〜約９０秒後に発生する。その後，成形された生成物は，金型から取りはずされる。熱可塑性樹脂が金型内に導入された時点で，射出成形プロセスにおいて有意な化学反応は全く起こらない。これとは対照的に，ＲＩＭプロセスにおいては，化学反応は，標準的には約２分未満，好ましくは１分未満，そして数多くのケースでは約３０秒以下で生じる。」（段落【００２９】）
エ：　「本発明において使用できる１つのポリウレタン成分は，ＴＭＸＤＩ（ＭＥＴＡ）脂肪族イソシアネート（Cytec Industries, West Paterson, NJ）を包含する。メタ−テトラメチルキシリリエンジイソシアネートに基づくポリウレタンは，改善された光沢保持率，ＵＶ光安定性，熱安定性及び加水分解安定性を提供することができる。さらに，ＴＭＸＤＩ（ＭＥＴＡ）脂肪族イソシアネートは，有利な毒物学的特性を示した。さらに，これは低い粘度をもつことから，広範囲のジオール（ポリウレタンまで）及びジアミン（ポリ尿素まで）について使用可能である。ＴＭＸＤＩが使用される場合，それは標準的に，供給業者の提案に従ってその他の脂肪族イソシアネートの一部分又は全てに対する直接的代替物として付加されるが，必ずしもそうである必要はない。ＴＭＸＤＩの反応性は緩慢であることから，実際的な成形品取出し時間を得るため触媒を用いることが有用又は必要であるかもしれない。硬度，引張り強度及び伸びは，供給業者の指示事項に従ってさらに材料を添加することによって調整可能である。」（段落【００５０】）
　
　　３−３−３．引例発明
　摘示アの記載，特に，「反応生成物が，ポリウレタン，…から成る群から選択される」（請求項２）との記載，及び，「反応プロセスが反応射出成形を含む」（請求項３）との記載，並びに，摘示イの「本発明に従ったゴルフボールのための高速化学反応により生成された成分を形成する好ましい方法は，反応射出成形（ＲＩＭ）によるものである。ＲＩＭは，反応性の高い液体が閉鎖金型内に射出され，衝突及び／又は『ピーナツミキサー』のようなインライン装置内での機械的混合によって通常混合され，そこでまず最初に金型内で重合して凝集性のワンピース成形品を形成することになるプロセスである。ＲＩＭプロセスには通常，往々にして１つの触媒の存在下で，ポリエーテル−又はポリエステル−ポリオール，ポリアミン又は活性水素をもつその他の材料のような１以上の反応性成分と１以上のイソシアネート含有成分を急速に反応させることが関与している。」からみて，引用文献には，「約５分以下の反応時間で５〜３１０ｋｐｓｉの曲げ弾性率をもつポリウレタンを生成するべく，ポリエーテル−又はポリエステル−ポリオール，ポリアミン又は活性水素をもつその他の材料のような１以上の反応性成分と１以上のイソシアネート含有成分を混合して，閉鎖金型内に射出することにより，ゴルフボールのカバー及びコア成分のうちの少なくとも１つを形成する段階を含み，前記成分が，少なくとも０．０１インチという厚さ及び１０分以下の成形品取出し時間を有する，マルチピースゴルフボールを製造する方法。」の発明（以下，「引例発明」という。）が記載されているものと認められる。
　
　３−４．補正後１発明と引例発明との対比
　補正後１発明（以下，「前者」という。）と引例発明（以下，「後者」という。）とを対比すると，
後者における「ゴルフボールのカバー及びコア成分のうちの少なくとも１つ」，「イソシアネート含有成分」，「ポリエーテル−又はポリエステル−ポリオール，ポリアミン又は活性水素をもつその他の材料のような１以上の反応性成分」，及び「閉鎖金型」は，それぞれ，
前者における「ゴルフボールの少なくとも１つの層」，「未反応イソシアネート基を含む第１反応成分」，「ポリオール，ポリアミン，またはエポキシ含有化合物の少なくとも一つを含んだ第２反応成分」，及び「所望の形状の型穴または型」に相当するものと認められるから，
両者は，「ゴルフボールの少なくとも１つの層の形成方法であって，
　未反応イソシアネート基を含む第１反応成分及びポリオール，ポリアミン，またはエポキシ含有化合物の少なくとも一つを含んだ第２反応成分を提供することと，
　第１及び第２反応成分を配合して反応性混合物を形成することと，
　前記反応性混合物を，所望の形状の型穴または型に射出してゴルフボールの少なくとも１つの層を提供することとを備える
ゴルフボールの少なくとも１つの層の形成方法」において一致し，
第１反応成分が，前者においては，「イソシアネート含有成分と，ポリオール，ポリアミン又はエポキシ含有化合物の反応生成物を含むプレポリマーであって，該プレポリマーの総重量と比較して未反応イソシアネート基を重量で１４％以上含む」ものであるのに対して，後者においては，特定がない点（相違点１），
第１反応成分が，前者においては，プレポリマーを生成するイソシアネート含有成分として，「エチレンジイソシアネート，プロピレン−１，２−ジイソシアネート，テトラメチレン−１，４−ジイソシアネート，１，６−ヘキサメチレンジイソシアネート，２，２，４−トリメチルヘキサメチレンジイソシアネート，ドデカン−１，１２−ジイソシアネート，２，２，４−トリメチルヘキサメチレンジイソシアネート，４，４‘−ジシクロヘキシルメタンジイソシアネート，２，４，４−トリメチレンジイソシアネート，シクロブタン−１，３−ジイソシアネート，シクロヘキサン−１，３−ジイソシアネート，シクロヘキサン−１，４−ジイソシアネート，メチルシクロヘキシレンジイソシアネート，１−イソシアナート−３，３，５−トリメチル−５−イソシアナートメチルシクロヘキサン，イソホロンジイソシアネート，４，４’−ジフェニルメタンジイソシアネート，高分子４，４’−ジフェニルメタンジイソシアネート，カルボジイミド−改質液体４，４’−ジフェニルメタンジイソシアネート，ｐ−フェニレンジイソシアネート，ｍ−フェニレンジイソシアネート，トルエンジイソシアネート，３，３’−ジメチル−４，４’−ビフェニレンジイソシアネート，ナフタレンジイソシアネート，キシリレンジイソシアネート，テトラセンジイソシアネート，アントラセンジイソシアネート，トルエンジイソシアネートのイソシアヌレート，ヘキサメチレンジイソシアネートのイソシアヌレート，トルエンジイソシアネートのウレトジオーネ，１，６−ヘキサメチレンジイソシアネートのウレトジオーネ，またはそれらの混合物」であると特定されるのに対して，後者においては，イソシアネート含有成分について特定がない点（相違点２），及び，
反応性混合物を所望の形状の型穴または型に射出するのが，前者においては，「反応性混合物を，実質的なゲル化または固化しないように，前記配合後６０秒以内に」行うのに対して，後者においては，特定がない点（相違点３），
において相違する。
　
　３−５．相違点についての検討
　　３−５−１．相違点１について
　　　３−５−１−１．引用発明における「イソシアネート含有成分」
　引用文献には，引用発明における「ポリウレタンを生成するべく，ポリエーテル−又はポリエステル−ポリオール，ポリアミン又は活性水素をもつその他の材料のような１以上の反応性成分と１以上のイソシアネート含有成分を混合して，閉鎖金型内に射出する」ことに関わっては，摘示イに「ＲＩＭプロセスには通常，往々にして１つの触媒の存在下で，ポリエーテル−又はポリエステル−ポリオール，ポリアミン又は活性水素をもつその他の材料のような１以上の反応性成分と１以上のイソシアネート含有成分を急速に反応させることが関与している。構成要素は，成形に先立ち別々のタンク内に保管され，まず最初に，金型の上流側のミキシングヘッド内で混合され，次に金型内に射出され得る。液体流は，望ましい重量対重量比で計量され，例えば１５００〜３０００ｐｓｉ　といった高い圧力下で混合が行なわれている状態で衝突ミキシングヘッド内に補給される。液体流は，ミキシングヘッドの混合チャンバ内で互いに衝突し合い，混合物は金型内に射出される。液体流の１つは，標準的に，反応のための触媒を含有する。ゲルへの混合の後，構成要素は急速に反応し，ポリウレタン重合体を形成する。」と示されるように，ＲＩＭ成形によってポリウレタンを生成するために必須である「１以上のイソシアネート含有成分」を具体的に限定したり，又は，特定の「イソシアネート含有成分」を排除する旨の記載はみられない。
　
　　　３−５−１−２．ＲＩＭ成形における「イソシアネート含有成分」
　ＲＩＭ成形によってポリウレタンを生成するに当たって，「イソシアネート含有成分」として，「イソシアネート含有成分と，ポリオール，ポリアミン又はエポキシ含有化合物の反応生成物を含むプレポリマー」を使用することは，当業者に周知のことと認められる。
　
　すなわち，例えば，第１に，特表平１０−５０７２１８号公報には，「１．少なくとも１０００の分子量を有する高分子ポリオール，２〜２０の炭素原子を有するジオールまたはジアミン，及び４，４’−ジ−フェニルメタン　ジ−イソシアネートを反応させて，０．３〜０．７ｇ／ｃｃの密度を有するポリウレタンを製造することを含む微孔性ポリウレタンの製造方法。
２．プレポリマーが，該高分子ポリオール及びジイソシアネートから形成され，該プレポリマーが，第２の高分子ポリオール及び該ジオールまたはジアミンから形成される樹脂混合物と反応される請求項１記載の方法。
３．該第２の高分子ポリオールが，第１の高分子ポリオールと同一である請求項２記載の方法。…
６．該プレポリマー及び該樹脂混合物が，圧力下に計量され混合装置に送られる請求項２〜５のいずれかに記載の方法。
７．混合が，チャンバー中に入れられた高速攪拌機または高圧インピンジメントによりなされる請求項６記載の方法。
８．混合されたプレポリマー及び樹脂混合物が，モールドに供給される請求項２〜７のいずれかに記載の方法。」（特許請求の範囲の請求項１ないし８），「成型品を製造するために本発明を実施するための好ましい手順は，次の通りである。
　（ｉ）ジ−イソシアネート及び高分子ポリオールを含むプレポリマー及び（ｉｉ）高分子ポリオールと炭素数２〜２０のジオール又はジアミン，連鎖延長剤，１種又はそれ以上の触媒，１種又はそれ以上の界面活性剤，発泡剤，及び技術的又は商業的考慮から必要であれば，他の添加剤を含む樹脂混合物を，予備加熱する。
　加圧下，該プレポリマー（ｉ）と該樹脂（ｉｉ）を混合装置に計量して入れる。
　該プレポリマー（ｉ）と該樹脂（ｉｉ）とを該混合装置において，チェンバー内に入れられた高速攪拌機又はＲＩＭテクニックとして知られている高圧インピンジメント混合により，混合する。
　必要量の所定の比の液体混合物を密閉又は開放加熱モールドに射出する。
　ばらつきのないポリマーが形成されるまで，加熱モールド中で前記成分を反応させ，これは，次いで，例えばオーブン中で硬化する前に，比較的短時間後にモールドから取り出すことができる。」（第６ページ第２４行ないし第７ページ第１０行），及び，「実施例Ｉ
　イソシアネート基を２０〜２２重量％含有するクワジ−プレポリマーを，約１１００の当量を有するポリカプロラクトンと４，４’−ジフェニルメタン　ジ−イソシアネートとの反応により調製した。該プレポリマーを４２℃に保った。
　上記ポリエステル，１，４−ブタンジオール，水，第三アミン触媒，有機金属錫触媒及び界面活性剤からなる樹脂混合物を調製し，４５℃の温度に保った。該樹脂混合物は，２７０当量となるように配合された。
　１００重量部のクワジ−プレポリマーを，低圧及び高圧の計量／混合装置を用いて，該樹脂混合物１０６重量部と反応させた。混合物を密閉モールドに６０℃の温度で射出し，スプリングエイドと試験プレートを作製した。
　実施例ＩＩ
　２３０の当量を有するポリオール（樹脂）混合物を用い，且つ１１２部のプレポリマーを１００部のポリオール混合物（樹脂）と混合する点を除いては，実施例Ｉの工程を繰り返した。実施例Ｉと同様に成形物が製造された。…
　実施例ＩＩＩ
　１４〜１６重量％のイソシアネート基を含むクワジ−プレポリマーを，約１１００の当量を有するポリエーテルグリコール（ＰＴＭＥＧ）と４，４’−ジフェニルメタン　ジ−イソシアネートとの反応により調製した。該クワジ−プレポリマーを４０℃に保った。
　上記ポリエーテル　１，４−ブタンジオール，水，第三アミン触媒，有機金属錫触媒及び界面活性剤からなる樹脂混合物を調製し，４０℃に保った。該樹脂混合物は，２６０当量となるように配合された。
　１１２重量部のクワジ−プレポリマーを，低圧及び高圧計量／混合装置を用いて，１００部のポリオール混合物と反応させた。混合物を密閉モールドに６０℃の温度で射出し，スプリングエイドと試験プレートを作製した。…
　実施例ＩＶ
　１４〜１６重量％のイソシアネート基を含むクワジ−プレポリマーを，約１０５０の当量を有するポリエチレン／ブチレン　アジペートと４，４’−ジフェニルメタン　ジ−イソシアネートとの反応により調製した。該プレポリマーを４０℃の温度に保った。
　上記直鎖状及び分枝状のポリエステル，１，４−ブタンジオール，水，第三アミン触媒，有機金属錫触媒及び界面活性剤からなる混合物を予め注入し，４０℃に保った。上記混合物は，２４０当量となるように配合された。
　１００重量部のクワジ−プレポリマー混合物を，低圧及び高圧計量／混合装置を用いて，ポリオール混合物８５部と反応させた。該装置から混合物を密閉モールドに６０℃の温度で射出し，スプリングエイドと試験プレートを作製した。」（第８ページ第１１行ないし第９ページ末行）と記載され，ＲＩＭ成形においては，「ジ−イソシアネート及び高分子ポリオールを含むプレポリマー」を使用することが「好ましい手順」として具体的に示され，かつ，実施例においても，イソシアネート基を含むクワジ−プレポリマーを使用することが記載されている。
　
　また，例えば，第２に，特開平６−３２９７４６号公報には，「反応射出成形によって，ポリイソシアネートを含有するＡ側の組成物と反応させて，ポリウレタン，ポリウレタン尿素および（または）ポリ尿素エラストマーを製造するための活性水素含有Ｂ側組成物において，このＢ側組成物は酸性の内部離型剤組成物およびジエチルトルエンジアミン鎖延長剤を含むものとし，そしてそのカルボキシレート基が少なくとも一つのアルファ−ハロゲン原子を含むジオルガノ錫ジカルボキシレートをも含むことを特徴とする，上記Ｂ側組成物。」（特許請求の範囲の請求項１），「【発明の背景】反応射出成形（ＲＩＭ）は，熱硬化性エラストマー部品を製作することのできる多機能の方法である。ＲＩＭ法はポリイソシアネートの流れ（Ａ側）と活性水素を含有しイソシアネートと反応する流れ（Ｂ側）とを高圧衝突混合し，引続いて，閉鎖された鋳型に直ちに射出することを含む。」（段落【０００２】），及び，「本発明での使用に好適なポリイソシアネートは，技術上周知の脂肪族，環式脂肪族，アリール脂肪族および芳香族のポリイソシアネートである。特定的な例には，エチレンジイソシアネート，１，４−テトラメチレンジイソシアネート，１，６−ヘキサメチレンジイソシアネート，シクロヘキサン−１，３−および１，４−ジイソシアネートならびにイソホロンジイソシアネートがある。…ポリイソシアネートと以下に示すポリエーテルポリオールまたはポリエステルポリオールとの部分的に予備的に反応された混合物からなるこれらのポリイソシアネートのプレポリマーもまた好適である。
　本発明において有用なポリエーテルポリオールには，平均分子量が５００より大きく，２〜６個の，好ましくは２〜３個の官能基を有し，そして２５０〜約２５００のヒドロキシ当量を有する第１級および第２級ヒドロキシル末端ポリエーテルポリオールがある。ポリエーテルポリオールは混合物を使用することができる。」（段落【００２９】，【００３０】）と記載されて，ＲＩＭ成形において使用する「技術上周知の脂肪族，環式脂肪族，アリール脂肪族および芳香族のポリイソシアネート」として，これらのプレポリマーが「好適」なものとして示されている。
　
　さらに，例えば，第３に，特開平３−２７３０１６号公報には，「ポリアミン成分としての
（Ｉ）…
（ＩＩ）…
（ＩＩＩ）…，及び
（ＩＶ）…芳香族ジアミンとポリイソシアネート成分としての
（Ｖ）平均分子量が１７４〜１５００で分子内に芳香族的に総合したイソシアネート基を２コ以上含むポリイソシアネート化合物
（ＶＩ）平均分子量が１５８〜１５００で分子内に脂肪族的に結合したイソシアネート基を２コ以上含むポリイソシアネート化合物
（ＶＩＩ）平均分子量が１５８〜１５００で分子内に芳香族的又は脂肪族的に結合したイソシアネート基を２コ以上含むポリイソシアネート化合物と，平均分子量が１０００〜５０００で分子内にイソシアネートに対し活性な官能基（ＯＨ，ＮＨ２，ＣＯＯＨ，エポキシ基）を２コ以上含む液状ポリジエン系化合物とをイソシアネート基数がイソシアネート活性基数に対して過剰量になるよう混合し，反応させて得られる液状のポリイソシアネートプレポリマーからなる反応射出成形用樹脂組成物。」（特許請求の範囲），及び，「本発明では主剤である上記（Ｉ）〜（ＩＶ）のポリアミン成分の硬化剤成分として，前記の如く３種類のポリイソシアネートが使用されるが，その第１のものは，
（Ｖ）ポリウレア／ポリウレタンの製造に通常使用せられる芳香族ポリイソシアネート化合物，即ち分子内に２以上のイソシアネート基を有し，平均分子量が１７４〜１５００の芳香族系ポリイソシアネート類である。…特に好ましい芳香族ポリイソシアネートは純粋なＭＤＩの形をしたメチレンビス（４−フェニルイソシアネート），もしくはＭＤＩ，ＭＤＩのプレポリマー，変性された純粋なＭＤＩなどである。
　本発明で使用せられるポリイソシアネート成分の他のものは（ＶＩ）平均分量が１５８〜１５００で分子内に脂肪族的に結合されたイソシアネート基を２コ以上有する脂肪族系ポリイソシアネート類である。…特に好ましい脂肪族系ポリイソシアネートは純粋なヘキサメチレンジイソシアネート，ヘキサメチレンジイソシアネートプレポリマー，もしくは変性されたヘキサメチレンジイソシアネートである。
　本発明で使用せられるポリイソシアネート成分の他のものは（ＶＩＩ）平均分子量が１５８〜１５００で分子内に芳香族的又は脂肪族敵に結合したイソシアネート基を２コ以上含むポリイソシアネート化合物と平均分子量が１０００〜５０００で分子内にイソシアネートに対し活性な官能基（ＯＨ，ＮＨ２ＣＯＯＨ，エポキシ基）を２コ以上含む液状ポリジエン系化合物とをイソシアネート基数がイソシアネート活性基数に対して過剰量になるよう混合し，反応させて得られる液状のポリイソシアネートプレポリマーである。」（第５ページ下左欄第６行ないし第６ページ上左欄第１３行）と記載されて，ＲＩＭ成形におけるポリイソシアネート成分として，「純粋な」芳香族又は脂肪族のイソシアネートと同等にそれらのプレポリマーが使用できることが示されている。
　
　例示したこれら文献に記載されているところからみれば，ＲＩＭ成形によってポリウレタンを生成するために必須である「１以上のイソシアネート含有成分」として，「イソシアネート含有成分」の「プレポリマー」を採用することは当業者に周知の技術的事項であるということができる。さらに，該「イソシアネート含有成分」の「プレポリマー」が，ポリウレタンを生成するための「プレポリマー」であることからすれば，先に，第１に例示した特表平１０−５０７２１８号公報に，「好ましい手順」において使用するものとして「（ｉ）ジ−イソシアネート及び高分子ポリオールを含むプレポリマー」と記載されているように，該「イソシアネート含有成分」の「プレポリマー」としては，「イソシアネート含有成分と，ポリオール，ポリアミン又はエポキシ含有化合物の反応生成物を含むプレポリマー」を使用することは，当業者にとり，ごく自然な選択であると認められる。
　そして，「イソシアネート含有成分と，ポリオール，ポリアミン又はエポキシ含有化合物の反応生成物を含むプレポリマー」において，ポリウレタンを生成する反応に直接関与することが当業者に明らかな「未反応イソシアネート基」の比率は，当業者が，当然に選択決定すべき事項であるところ，先に提示した特表平１０−５０７２１８号公報に，実施例Ｉないし実施例ＩＶとして，イソシアネート基を「２０〜２２重量％」（実施例Ｉ，ＩＩ）又は「１４〜１６重量％」（実施例ＩＩＩ，ＩＶ）ことが示されていることから，相違点１に係る「未反応イソシアネート基を重量で１４％以上含む」プレポリマーに特定する点にも格別の困難があるとは認めることができない。
　
　　　３−５−１−３．相違点１についてのまとめ及び請求人の主張の検討
　したがって，相違点１は，ＲＩＭ成形の技術分野における当業者に周知の技術的事項の適用であるから，当業者が容易に想到することができる程度の事項である。
　
　なお，この点，請求人は，平成１８年１０月２３日付けの審判請求書の手続補正書において，「引用文献に記載の反応射出成形法はプレポリマーと第２反応成分を反応させるものでなく，ポリオール，ポリアミンなどの１つ以上の反応成分と，１以上のイソシアネート含有成分との間での迅速な反応を行なうものであるも，構成成分は成形前には個別のタンクに貯蔵され，ポリウレタンポリマーをゲル化して形成するために混合した後に迅速な反応を行なわせるものである。
　従って，最初にプレポリマーを形成し，それから硬化剤でそのプレポリマーを反応させる本願発明（審決注：「補正後１発明」に相当するものである。以下，３−５−１−３．において同じ。）とは相違し，本願発明はプレポリマー（第１反応成分）と硬化剤（第２反応成分）の使用により，分子量をコントロールすることができ，より良いポリマー弾力性やＣＯＲを得ることができるものである。」と主張している。
　しかしながら，先に述べたとおり，引用文献には，ＲＩＭ成形によってポリウレタンを生成するために必須である「１以上のイソシアネート含有成分」を具体的に限定したり，又は，特定の「イソシアネート含有成分」を排除する旨の記載はみられないから，上記のとおり認定したＲＩＭ成形の分野における周知の技術的事項の適用が阻害される，とする理由は見当たらない。
　また，「本願発明はプレポリマー（第１反応成分）と硬化剤（第２反応成分）の使用により，分子量をコントロールすることができ，より良いポリマー弾力性やＣＯＲを得ることができる」，というプレポリマーの使用により奏されるとする効果の主張も，本願の当初明細書の記載，特に，「例１」として示された実施例の記載に何ら根拠を有しないものである。
　よって，請求人の主張は，採用しない。
　さらに付言すれば，審判時補正後の本願明細書には，「一般的に，イソシアネート含有反応成分の量は，反応性混合物中に存在する第２反応成分の量と関係して決定される。一つの好適な実施例では，第１イソシアネート含有反応成分と第２，またはイソシアネート反応性，反応成分との比率は，一般的に約０．０２：１〜１０：１であり，好適には２：１〜１：２であり，より好適には約１．５：１〜１：１．５，最も好適には約１．１：１〜１：１．１である。
　１実施例では，第１イソシアネート含有反応成分は無反応ＮＣＯ基を重量で約１４％未満有すべきであり，これはイソシアネート含有反応成分の重量に基づいている。他の実施例では，第１イソシアネート含有反応成分は，約７．５％以下，より好適には約２．５％〜７．５％以下，そして最も好適には約４％〜６．５％，重量で無反応ＮＣＯ基を含み，これはイソシアネート含有反応成分の重量に基づいている。他の実施例でも，第１イソシアネート含有反応成分は重量で約１４％を超える無反応ＮＣＯ基を有するようにされており，これはイソシアネート含有反応成分の重量に基づいている。」（段落【００４０】，【００４１】）と記載されており，「無反応ＮＣＯ基」の重量については，「約１４％未満」の場合と，「約１４％を超える」場合とが，並列して記載されているのであるから，プレポリマーが，「未反応イソシアネート基を重量で１４％以上含む」点にも格別の意義を認めることはできない。
　
　　３−５−２．相違点２について
　補正後１発明において，相違点２に係る多数列記されたイソシアネート含有成分は，ポリウレタンを生成するために必須であるイソシアネート含有成分として周知慣用の化合物を多数包含するものであり，かつ，これら列記されたイソシアネート化合物を使用することにより，その余のイソシアネート化合物を使用した場合に比較して，予期できない顕著な効果が奏されると認めるべき理由は何ら見当たらない。
　しかも，引用文献には，摘示エにおいて，「本発明において使用できる１つのポリウレタン成分は，ＴＭＸＤＩ（ＭＥＴＡ）脂肪族イソシアネート（Cytec Industries, West Paterson, NJ）を包含する。メタ−テトラメチルキシリリエンジイソシアネート（審決注：　通例は，「メタ−テトラメチルキシリレンジイソシアネート」と表記される化合物であると認められる。）に基づくポリウレタンは，改善された光沢保持率，ＵＶ光安定性，熱安定性及び加水分解安定性を提供することができる。…ＴＭＸＤＩが使用される場合，それは標準的に，供給業者の提案に従ってその他の脂肪族イソシアネートの一部分又は全てに対する直接的代替物として付加されるが，必ずしもそうである必要はない。」と記載されるように，ＴＭＸＤＩ，すなわち，メタ−テトラメチルキシリレンジイソシアネートをはじめとする脂肪族イソシアネートの使用が示唆されている。
　そして，補正後１発明において，相違点２に係る列挙されたイソシアネート含有成分としては，多くの種類の脂肪族イソシアネートがあげられているところ，これらのイソシアネートは，例えば，先に相違点１についての検討に際して，３−５−１−２．で挙げた特開平６−３２９７４６号公報に例示された「エチレンジイソシアネート，１，４−テトラメチレンジイソシアネート，１，６−ヘキサメチレンジイソシアネート，シクロヘキサン−１，３−および１，４−ジイソシアネートならびにイソホロンジイソシアネート」や，同じく特開平３−２７３０１６号公報に，「特に好ましい脂肪族系ポリイソシアネート」として例示された「ヘキサメチレンジイソシアネート」と重複するものであるから，引用発明におけるポリウレタン成分としてのイソシアネートとして，周知のイソシアネート化合物を選定することは当業者であれば何らの困難なく実施することができることである。
　以上のとおりであるから，相違点２は，ＲＩＭ成形の技術分野における当業者であれば，容易に想到する程度のことである。
　
　　３−５−３．相違点３について
　引例文献には，摘示ウとして，「ＲＩＭプロセスにおいては，化学反応は，標準的には約２分未満，好ましくは１分未満，そして数多くのケースでは約３０秒以下で生じる。」ことが記載されている。
　してみれば，ＲＩＭ成形に供される反応性混合物は，化学反応が生じる「約２分未満，好ましくは１分未満，そして数多くのケースでは約３０秒以下」の時間内に，型に供給される必要があることは当業者が容易に理解することである。
　したがって，相違点３は，当業者が容易に想到する程度のことである。
　
　３−６．補正後１発明についてのまとめ
　以上のとおりであるから，補正後１発明は，周知技術を踏まえれば，引用文献に記載された発明に基いて当業者が容易に発明をすることができたものであり，特許法第２９条第２項の規定により，これについては特許を受けることができない。
　
４．審判時補正についての判断
　補正後１発明は，特許出願の際独立して特許を受けることができるものではない。
　したがって，審判時補正は，特許法第１７条の２第５号の規定により準用する第１２６条第５項の規定に違反するものであるから，第１５９条第１項において読み替えて準用する第５３条第１項の規定により却下すべきものである。
　よって，結論のとおり決定する。
　
第３　原査定の妥当性についての判断
１．本願発明
　「第２」で述べたとおり，審判時補正は却下されたので，本願の請求項１に係る発明（以下，「本願発明」という。）は，平成１７年１２月１６日提出の手続補正書により補正された明細書の特許請求の範囲の請求項１に記載されるとおりの「ゴルフボールの少なくとも１つの層の形成方法」，すなわち，「第２」の「１．補正の内容」に記載の意見補正方法を発明特定事項に備えるものと認められる。
　
２．原査定の理由の概要
　本願発明に係る原査定の理由の概要は，本願発明は，「第２」の「３−３−１．引用文献の表示」に示した引用文献に記載された発明に基いて，当業者が容易に発明をすることができたものであるから，特許法第２９条第２項の規定により，特許を受けることができない，というにある。
（平成１７年６月１０日付けの拒絶理由通知及び平成１８年６月３０日付けの拒絶査定参照）
　
３．引用文献に記載された発明
　引用文献には，「第２」の「３−３−３．引例発明」で述べたとおりの発明が記載されている。
　
４．本願発明と引例発明との対比
　４−１．本願発明と補正後１発明との関係
　「第２」の「２．補正の目的の検討」で述べたとおり，審判時補正の補正事項ａは，請求項の限定的減縮を目的とするものであって，具体的には，本願発明における「イソシアネート含有成分と，ポリオール，ポリアミン又はエポキシ含有化合物の反応生成物を含むプレポリマーを含んだ第１反応成分」という発明特定事項を，「イソシアネート含有成分と，ポリオール，ポリアミン又はエポキシ含有化合物の反応生成物を含むプレポリマーであって，該プレポリマーの総重量と比較して未反応イソシアネート基を重量で１４％以上含む第１反応成分」と補正することにより，補正後１発明とするものであった。
　したがって，本願発明は，「プレポリマーの総重量と比較して未反応イソシアネート基を重量で１４％以上含む」という発明特定事項を備えない点で，補正後１発明を上位概念化したものに相当する。
　
　４−２．本願発明と引例発明との一致点及び相違点
　「第２」の「３−４．補正後１発明と引例発明との対比」で述べたように，補正後１発明と引例発明とは，
「ゴルフボールの少なくとも１つの層の形成方法であって，
　未反応イソシアネート基を含む第１反応成分及びポリオール，ポリアミン，またはエポキシ含有化合物の少なくとも一つを含んだ第２反応成分を提供することと，
　第１及び第２反応成分を配合して反応性混合物を形成することと，
　前記反応性混合物を，所望の形状の型穴または型に射出してゴルフボールの少なくとも１つの層を提供することとを備える
ゴルフボールの少なくとも１つの層の形成方法」において一致し，
相違点１ないし３において相違するものであったところ，
本願発明は，４−１．で述べたとおり，「プレポリマーの総重量と比較して未反応イソシアネート基を重量で１４％以上含む」という発明特定事項を備えないものであるから，
結局，本願発明と引例発明とは，上記の一致点において一致し，
第１反応成分が，本願発明においては，「イソシアネート含有成分と，ポリオール，ポリアミン又はエポキシ含有化合物の反応生成物を含むプレポリマーを含んだ」ものであるのに対して，引例発明においては，特定がない点（相違点１’），並びに，
先の相違点２及び３において相違する。
　
５．相違点についての検討
　５−１．相違点１’についての検討
　「第２」の「３−５−１．相違点１について」で述べたように，相違点１は，当業者が容易に想到することができる程度のことであるから，相違点１’が，当業者が容易に想到することができる程度のことであることは，論理上明らかである。
　
　５−２．相違点２及び３についての検討
　相違点２及び３は，「第２」の「３−５−２．相違点２について」及び「３−５−３．相違点３について」で述べたとおり，当業者が容易に想到することができる程度のことである。
　
６．本願発明についてのまとめ
　以上のとおりであるから，本願発明は，周知技術を踏まえれば，引用文献に記載された発明に基いて当業者が容易に発明をすることができたものであり，特許法第２９条第２項の規定により，これについては特許を受けることができない。
　したがって，本願発明についての原査定の判断は妥当なものである。
　
第４　むすび
　本願のその余の請求項に係る発明について検討するまでもなく，本願は拒絶を免れない。
　よって，結論のとおり審決する。